КЛЕЕВЫЕ КОМПОЗИЦИИ, РЕАКЦИОННЫЕ СИСТЕМЫ И СПОСОБЫ ПРОИЗВОДСТВА ЛИГНОЦЕЛЛЮЛОЗНЫХ КОМПОЗИТОВ

1. Клеевая композиция для использования в производстве формуемых прессованием изделий из лигноцеллюлозного композита, содержащего полифункциональный изоцианат, гидрофильный органический полиол и металлоорганический катализатор переходного металла.
2. Клеевая композиция по п.1, причем гидрофильный органический полиол содержит гидрофильный органический полиол и металлоорганический катализатор переходного металла, который включает, по меньшей мере, один металл, выбранный из группы, состоящей из металлов групп IVB, VB, VIB, VIIB и VIIIB Периодической таблицы элементов.
3. Клеевая композиция по п.2, причем гидрофильный органический полиол содержит полиэфирполиол, в котором оксиэтиленовые сегменты составляют более 50% от веса полиола, и металлоорганический катализатор переходного металла включает, по меньшей мере, один металл, выбранный из группы, состоящей из металлов группы VIIIB Периодической таблицы элементов.
4. Клеевая композиция по п.3, причем металлоорганический катализатор переходного металла включает, по меньшей мере, одно органическое соединение железа.
5. Клеевая композиция по п.4, причем органическое соединение железа содержит, по меньшей мере, один хелатирующий лиганд.
6. Клеевая композиция по п.1, причем полифункциональный изоцианат включает, по меньшей мере, один изоцианат серии МДИ.
7. Клеевая композиция по п.3, причем полиэфирполиол имеет среднечисловую молекулярную массу между 300 и 10000, и его получают с инициатором, имеющим среднее число функциональности от 2 до 10.
8. Клеевая композиция по п.7, причем полиэфирполиол имеет содержание оксиэтилена, по меньшей мере, 70 вес.%, среднечисловую молекулярную массу между 700 и 2000, и его получают с инициатором, имеющим среднее число функциональности от 2 до 4.
9. Адгезив для использования в производстве изделий из формуемого прессованием лигноцеллюлозного композита, содержащий: (а) полифункциональный изоцианат, (b) полиэфирполиол, причем оксиэтиленовые сегменты составляют более 50% полиола по весу, и (с) металлоорганический катализатор переходного металла содержащий, по меньшей мере, одно органическое соединение железа.
10. Многокомпонентная клеевая композиция, содержащая полифункциональный изоцианат, гидрофильный органический полиол и металлоорганический катализатор переходного металла, причем многокомпонентная клеевая композиция формируется в, по меньшей мере, два потока взаимореагирующих химических компонентов.
11. Многокомпонентная клеевая композиция по п.10, причем гидрофильный органический полиол состоит из гидрофильного органического полиола, и металлоорганический катализатор переходного металла включает, по меньшей мере, один металл, выбранный из группы, состоящей из металлов групп IVB, VB, VIB, VIIB и VIIIB Периодической таблицы элементов.
12. Многокомпонентная клеевая композиция по п.11, причем гидрофильный органический полиол состоит из полиэфирполиола, в котором оксиэтиленовые сегменты составляют более 50% от веса полиола, и металлоорганический катализатор переходного металла включает, по меньшей мере, один металл, выбранный из группы, состоящей из металлов группы VIIIB Периодической таблицы элементов.
13. Многокомпонентная клеевая композиция по п.12, причем металлоорганический катализатор переходного металла включает, по меньшей мере, одно органическое соединение железа.
14. Многокомпонентная клеевая композиция по п.13, причем органическое соединение железа содержит, по меньшей мере, один хелатирующий лиганд.
15. Многокомпонентная клеевая композиция по п.10, причем полифункциональный изоцианат содержит, по меньшей мере, один изоцианат из серии МДИ.
16. Многокомпонентная клеевая композиция по п.12, причем полиэфирполиол имеет среднечисловую молекулярную массу между 300 и 10000, и его получают из инициатора, имеющего среднее число функциональности от 2 до 10.
17. Многокомпонентная клеевая композиция по п.16, причем полиэфирполиол имеет содержание оксиэтилена, по меньшей мере, 70 вес.%, среднечисловую молекулярную массу между 700 и 2000, и его получают с инициатором, имеющим среднее число функциональности от 2 до 4.
18. Многокомпонентная клеевая композиция по п.10, причем (а) один из, по меньшей мере, двух взаимореагирующих химических компонентов содержит полифункциональный изоцианат и металлоорганический катализатор переходного металла, и (b) один из, по меньшей мере, двух взаимореагирующих химических компонентов содержит гидрофильный органический полиаль.
19. Способ производства лигноцеллюлозных композитов, включающий следующие стадии:
(а) получение лигноцеллюлозного субстрата, состоящего из множества лигноцеллюлозных склеиваемых частей;
(b) получение связывающей композиции, содержащей полифункциональный изоцианат, органический гидрофильный полиаль, металлоорганический катализатор переходного металла, причем клеевая композиция формируется в виде двух отдельных потоков;
(с) нанесение двух отдельных потоков клеевой композиции на лигноцеллюлозный субстрат в количествах, подходящих для производства изделия из связанного лигноцеллюлозного композита;
(d) формование и прессование лигноцеллюлозного субстрата в условиях, подходящих для отверждения связывающей композиции и производства изделия из связанного лигноцеллюлозного композита; и
(е) извлечение изделия из лигноцеллюлозного композита.
20. Способ по п.19, причем гидрофильный органический полиаль содержит полиэфирполиол, причем оксиэтиленовые сегменты составляют более 50% от веса полиола и металлоорганический катализатор переходного металла включает, по меньшей мере, одно органическое соединение железа.
21. Способ по п.20, причем органическое соединение железа содержит, по меньшей мере, один хелатирующий лиганд.
22. Способ по п.20, причем полиэфирполиол имеет содержание оксиэтилена, по меньшей мере, 70 вес.%, среднечисловую молекулярную массу между 700 и 2000, и его получают с инициатором, имеющим среднее число функциональности от 2 до 4.
23. Способ по п.19, причем: (а) один из двух отдельных потоков содержит полифункциональный изоцианат и металлоорганический катализатор переходного металла, и (b) другой поток содержит гидрофильный органический полиаль.
24. Изделие из лигноцеллюлозного композита, получаемое с использованием многокомпонентной клеевой композиции по п.10.
25. Лигноцеллюлозный композит, получаемый по способу по п.19.